(57)【要約】【課題】アスベストをより好適に無害化することができるアスベストの無害化処理方法を提供する。【解決手段】ここで開示されるアスベストの無害化処理方法は、少なくとも一種のアスベストを含むアスベスト含有物質を用意すること；鉱酸とＮ−メチル−２−ピロリドンとフッ化物とを含むアスベスト処理剤を用意すること；アスベスト含有物質とアスベスト処理剤とを接触させてアスベスト含有物質中のアスベストを無害化すること；を包含する。これによって、アスベスト含有物質中のアスベストを好適に無害化することができる。【選択図】図１
2019171299.tif 000002
【特許請求の範囲】
【請求項１】
アスベストの無害化処理方法であって、
少なくとも一種のアスベストを含むアスベスト含有物質を用意すること；
鉱酸とＮ−メチル−２−ピロリドンとフッ化物とを含むアスベスト処理剤を用意すること；
前記アスベスト含有物質と前記アスベスト処理剤とを接触させて、前記アスベスト含有物質中のアスベストを無害化すること；
を包含する、アスベストの無害化処理方法。
【請求項２】
前記アスベスト含有物質がアモサイトとクロシドライトの何れかを少なくとも含む、請求項１に記載のアスベストの無害化処理方法。
【請求項３】
前記鉱酸が硫酸である、請求項１または請求項２に記載のアスベストの無害化処理方法。
【請求項４】
前記アスベスト含有物質と前記アスベスト処理剤とを２時間以上接触させる、請求項１〜請求項３のいずれか一項に記載のアスベストの無害化処理方法。
【請求項５】
前記アスベスト含有物質と前記アスベスト処理剤とを接触させる前に、前記アスベスト処理剤を５０℃以上であって沸点未満の温度域まで加温する、請求項１〜請求項４のいずれか一項に記載のアスベストの無害化処理方法。
【請求項６】
前記アスベスト処理剤と接触させる前記アスベスト含有物質が粉末状である、請求項１〜請求項５のいずれか一項に記載のアスベストの無害化処理方法。
【請求項７】
少なくとも一種のアスベストを含むアスベスト含有物質中の前記アスベストを無害化処理するためのアスベスト処理剤であって、
鉱酸とＮ−メチル−２−ピロリドンとフッ化物とを含む、アスベスト処理剤。
【請求項８】
前記鉱酸が硫酸である、請求項７に記載のアスベスト処理剤。
【請求項９】
前記フッ化物が、アンモニア、アルカリ金属又はアルカリ土類金属のフッ化物塩、及びフッ化水素酸からなる群から選択される化合物である、請求項７または請求項８に記載のアスベスト処理剤。
【請求項１０】
処理剤全体を１００ｗｔ％としたときの前記フッ化物の濃度が５ｗｔ％〜２５ｗｔ％である、請求項７〜請求項９のいずれか一項に記載のアスベスト処理剤。
【請求項１１】
処理剤全体を１００ｗｔ％としたときの前記Ｎ−メチル−２−ピロリドンの濃度が０．１ｗｔ％〜１０ｗｔ％である、請求項７〜請求項１０のいずれか一項に記載のアスベスト処理剤。
【発明の詳細な説明】
【技術分野】
【０００１】
本発明は、アスベストの無害化処理方法に関する。詳しくは、アスベストの無害化処理方法ならびに該方法に用いる処理剤に関する。
【背景技術】
【０００２】
アスベスト（石綿）は、蛇紋石や角閃石が繊維状に変形した針状結晶構造を有している。かかるアスベストとしては、例えば、クリソタイル（白石綿）、アモサイト（茶石綿）、クロシドライト（青石綿）、アンソフェライト（直閃石）、トレモライト（透閃石）、アクチノライト（緑閃石）などが挙げられる。これらのアスベストは、耐熱性や耐久性に優れ、かつ、安価であるため、従来から様々な分野で広く使用されていた。具体的には、かかるアスベストを含むアスベスト含有物質は、スレート板、水道管、耐火被覆材、ブレーキパッド、ガスケット、保温板、ロープ、パッキング、アセチレンボンベの充填材などに用いられていた。
【０００３】
しかし、上記アスベストは、石綿肺、肺癌、悪性中皮腫などの健康被害の原因となり得ることが判明したため、近年では新たな使用が禁止されている。そして、過去に使用されたアスベスト含有部材は、そのまま使用し続けることが危険であるため、人体や環境に悪影響を及ぼさないような方法で早急に無害化することが求められている。
【０００４】
かかるアスベストを処理する方法としては、１５００℃以上に加熱することによる溶融処理や、所定のアスベスト処理剤と反応させることによる化学的分解処理や、処分場への埋め立て処理などが挙げられる。
上記化学的分解処理による無害化処理方法の一例として、特許文献１に記載の方法が挙げられる。この特許文献１に記載の方法では、フッ化物（アルカリ金属、アルカリ土類金属又はアンモニアのフッ化物塩、及びフッ化水素酸など）と、鉱酸（塩酸、硫酸、硝酸など）とが添加された無害化処理水溶液（アスベスト処理剤）に、アスベスト含有廃材を接触させて静置（又は撹拌）すると共に超音波振動を与えている。
また、鉱酸とフッ化物とを含むアスベスト処理剤を用いた無害化処理方法の他の例が非特許文献１に記載されている。
【先行技術文献】
【特許文献】
【０００５】
【特許文献１】特開２０１１−７２９１５号公報
【非特許文献】
【０００６】
【非特許文献１】廃棄物資源循環学会論文誌  Ｖｏｌ．２８，ｐｐ．１０１−１１３．２０１７
【発明の概要】
【発明が解決しようとする課題】
【０００７】
ところで、近年では、無害化して廃棄する必要があるアスベスト含有物質が更に増加してきており、かかるアスベスト含有物質中のアスベストの早急かつ確実な無害化への要請が高まっている。
本発明はかかる要請に応じるために創出されたものであり、その目的は、アスベスト含有物質中のアスベストをより好適に無害化するためのアスベスト無害化処理方法を提供することである。
【課題を解決するための手段】
【０００８】
上記目的を実現するべく、本発明によって以下の構成のアスベストの無害化処理方法が提供される。なお、本発明に関して「アスベストの無害化処理」とは、アスベスト含有物質に含まれる少なくとも一部のアスベストの針状結晶構造を壊して、それ以外の構造に変化させることをいい、換言すると、人体に対して実質的に健康被害を及ぼさないように構造を変化させることをいう。
なお、平成１８年環境省公示第９９号第１条によれば、人の健康又は生活環境に係る被害を生ずる恐れがない性状とはアスベスト（石綿）が検出されないこととされている。ここで、アスベストが検出されないこととは、位相差顕微鏡を用いた分散染色法及びＸ線回析装置を用いたＸ線回析分析法による分析方法により分析した場合においてアスベストが実質的に検出されないこと、また、透過型電子顕微鏡（ＴＥＭ：Ｔｒａｎｓｍｉｓｓｉｏｎ  Ｅｌｅｃｔｒｏｎ  Ｍｉｃｒｏｓｃｏｐｅ）を用いた分析方法を用いてアスベストが実質的に検出されないことをいう。
従って、ここで開示されるアスベストの無害化処理方法によれば、上述のアスベストを実質的に未検出の状態にすることを容易に実現できる。
【０００９】
ここで開示されるアスベストの無害化処理方法は、少なくとも一種のアスベストを含むアスベスト含有物質を用意すること；鉱酸とＮ−メチル−２−ピロリドンとフッ化物とを含むアスベスト処理剤を用意すること；アスベスト含有物質とアスベスト処理剤とを接触させてアスベスト含有物質中のアスベストを無害化すること；を包含する。
【００１０】
本発明者は、上述の目的を実現するために種々の試験と検討を重ねた結果、アスベスト処理剤として鉱酸とＮ−メチル−２−ピロリドン（ＮＭＰ：Ｎ−Ｍｅｔｈｙｌ−２−ｐｙｒｒｏｌｉｄｏｎｅ）とフッ化物とを含む混合液をアスベスト処理剤として使用すると、驚くべきことに、従来のアスベスト処理剤よりも好適にアスベストを無害化できることを発見した。かかる鉱酸とＮＭＰとを含むアスベスト処理剤の作用について、現時点で詳細な作用機序は不明であるが、ＮＭＰの存在下で鉱酸とフッ化物との混合物をアスベストと反応させると、当該アスベストの無害化反応が更に進行するためと推測される。
ここで開示されるアスベストの無害化処理方法は、かかる知見に基づいてなされたものであり、鉱酸とＮＭＰとフッ化物とを含むアスベスト処理剤を用いることによって、アスベスト含有物質中のアスベストを従来よりも好適に無害化することができる。
【００１１】
また、ここに開示されるアスベストの無害化処理方法の好ましい他の一態様では、アスベスト含有物質がアモサイトとクロシドライトの何れかを少なくとも含む。
アモサイト（茶石綿）は、角閃石系のアスベストであって、例えば、Ｍｇ４Ｆｅ３Ｓｉ８Ｏ２２（ＯＨ）２で表される。また、クロシドライト（青石綿）は、アモサイト（茶石綿）と同様に角閃石系のアスベストであって、例えば、Ｎａ２Ｆｅ２＋３Ｆｅ３＋２Ｓｉ８Ｏ２２（ＯＨ）２で表される。かかるアモサイトとクロシドライトは、種々のアスベストの中でも無害化が困難なものであるが、本発明者による試験の結果、ここで開示される無害化処理方法を適用することによって好適に無害化できることが確認されている。
【００１２】
ここに開示されるアスベストの無害化処理方法の好ましい他の一態様では、鉱酸が硫酸である。
アスベスト処理剤に含まれる鉱酸としては、硫酸、塩酸、硝酸、リン酸、ホウ酸、フッ素酸などが挙げられる。これらの中でも、硫酸は、安価であり、かつ、アスベストとの反応性が高いため、特に好適に用いることができる。
【００１３】
ここに開示されるアスベストの無害化処理方法の好ましい他の一態様では、アスベスト含有物質とアスベスト処理剤とを少なくとも１時間、例えば１時間〜２時間ほど接触させる。
本態様のように、アスベスト含有物質とアスベスト処理剤との接触時間を１時間以上確保することによって、アスベスト含有物質とアスベスト処理剤とを適切に反応させ、アスベスト含有物質中のアスベストをさらに好適に無害化することができる。また、接触時間を２時間以下に設定することによって、アスベストを効率良く無害化することができる。
【００１４】
ここに開示されるアスベストの無害化処理方法の好ましい他の一態様では、アスベスト含有物質とアスベスト処理剤とを接触させる前に、アスベスト処理剤を５０℃以上であって沸点未満の温度域まで加温する。
本態様のように、無害化処理を行う前のアスベスト処理剤を加温することによって、鉱酸とアスベストとの反応性を向上させることができるため、無害化処理に要する時間を短縮することができる。
【００１５】
ここに開示されるアスベストの無害化処理方法の好ましい他の一態様では、アスベスト処理剤と接触させるアスベスト含有物質が粉末状である。
本態様のように、アスベスト含有物質を予め粉末状にすることによって、アスベスト含有物質とアスベスト処理剤との接触面積を大きくし、アスベスト含有物質とアスベスト処理剤とを好適に反応させることができるため、さらに好適にアスベストを無害化することができる。
【００１６】
また、本発明の他の側面としてアスベスト処理剤が提供される。
かかるアスベスト処理剤は、少なくとも一種のアスベストを含むアスベスト含有物質中のアスベストを無害化処理するためのアスベスト処理剤であって、鉱酸とＮ−メチル−２−ピロリドンとフッ化物とを含む。
上述したように、鉱酸とＮＭＰとフッ化物とを含むアスベスト処理剤を用いることによって、従来のアスベスト処理剤よりも好適にアスベスト含有物質中のアスベストを無害化することができる。
【００１７】
ここに開示されるアスベスト処理剤の好ましい他の一態様では、鉱酸が硫酸である。
上述したように、硫酸は、安価であり、かつ、アスベストとの反応性が高いため、ここで開示されるアスベスト処理剤の鉱酸として特に好適に用いることができる。
【００１８】
ここに開示されるアスベスト処理剤の好ましい他の一態様では、フッ化物が、アンモニア、アルカリ金属又はアルカリ土類金属のフッ化物塩、及びフッ化水素酸からなる群から選択される化合物である。
ここで開示されるアスベスト処理剤に含まれ得るフッ化物としては、上述の化合物が挙げられる。これらの化合物を用いることによって、より好適にアスベストを無害化することができる。なお、上述した化合物の中でも、フッ化アンモニウムやフッ化水素アンモニウムなどを特に好ましく用いることができる。
【００１９】
ここに開示されるアスベスト処理剤の好ましい他の一態様では、処理剤全体を１００ｗｔ％としたときのフッ化物の濃度が５ｗｔ％〜２５ｗｔ％である。
かかる濃度でフッ化物を添加することによって、アスベストをより好適に無害化することができる。
【００２０】
ここに開示されるアスベスト処理剤の好ましい他の一態様では、処理剤全体を１００ｗｔ％としたときのＮ−メチル−２−ピロリドンの濃度が０．１ｗｔ％〜１０ｗｔ％である。
上述したように、ここで開示されるアスベスト処理剤は、ＮＭＰが含まれているため、従来のアスベスト処理剤よりも好適にアスベストを無害化することができる。ここで、アスベスト処理剤に含まれるＮＭＰの濃度は、０．１ｗｔ％〜１０ｗｔ％であると好ましく、１ｗｔ％〜１０ｗｔ％であるとより好ましく、例えば、２．５ｗｔ％である。
【図面の簡単な説明】
【００２１】
【図１】本発明の一実施形態に係るアスベストの無害化処理方法を説明するフロー図である。
【図２】第１の試験で用いたアモサイト標準試料のＸ線回折分析結果を示す図である。
【図３】第１の試験における無害化処理後の処理結果物のX線回折分析結果を示す図である。
【図４】第２の試験で用いたアモサイト標準試料のX線回折分析結果を示す図である。
【図５】例１の無害化処理後の処理結果物のX線回折分析結果を示す図である。
【図６】例２の無害化処理後の処理結果物のX線回折分析結果を示す図である。
【図７】例３の無害化処理後の処理結果物のX線回折分析結果を示す図である。
【図８】例４の無害化処理後の処理結果物のX線回折分析結果を示す図である。
【図９】例５の無害化処理後の処理結果物のX線回折分析結果を示す図である。
【図１０】例４の無害化処理で用いたアスベスト処理剤の残渣のX線回折分析結果を示す図である。
【図１１】第３の試験で用いたクロシドライト標準試料のＸ線回折分析結果を示す図である。
【図１２】第３の試験における無害化処理後の処理結果物のX線回折分析結果を示す図である。
【図１３】第４の試験で用いたクロシドライト標準試料のX線回折分析結果を示す図である。
【図１４】例６の無害化処理後の処理結果物のX線回折分析結果を示す図である。
【図１５】例７の無害化処理後の処理結果物のX線回折分析結果を示す図である。
【図１６】例８の無害化処理後の処理結果物のX線回折分析結果を示す図である。
【図１７】例９の無害化処理後の処理結果物のX線回折分析結果を示す図である。
【図１８】例１０の無害化処理後の処理結果物のX線回折分析結果を示す図である。
【図１９】例９の無害化処理で用いたアスベスト処理剤の残渣のX線回折分析結果を示す図である。
【発明を実施するための形態】
【００２２】
以下、本発明の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術知識とに基づいて実施することができる。なお、本明細書において数値範囲を「Ａ〜Ｂ」と示す場合、「Ａ以上Ｂ以下」を意味するものとする。
【００２３】
１．アスベスト処理剤
先ず、本実施形態に係るアスベストの無害化処理方法に用いられるアスベスト処理剤について説明する。
【００２４】
本実施形態に係るアスベスト処理剤は、鉱酸とＮ−メチル−２−ピロリドンとフッ化物とを含んでいる。詳しくは後述するが、このようなアスベスト処理剤を用いて、アスベストの無害化処理を行うことによって、アスベスト含有物質中のアスベストを好適に無害化することができる。以下、かかるアスベスト処理剤に含まれる各材料について説明する。
【００２５】
（１）鉱酸
上述したように、本実施形態に係るアスベスト処理剤には鉱酸が含まれている。この鉱酸には、アスベストの無害化に従来から用いられ得る鉱酸を特に制限なく使用することができる。かかる鉱酸としては、例えば、硫酸、塩酸、硝酸、リン酸、ホウ酸、フッ化水素酸などが挙げられる。また、本実施形態に係るアスベスト処理剤は、上述した各種の鉱酸を２種以上含んでいてもよい。なお、上述した種々の鉱酸の中でも、安価であり、かつ、アスベストとの反応性が高いという観点から硫酸を特に好ましく用いることができる。
なお、アスベスト処理剤の全質量を１００ｗｔ％とした場合の鉱酸の濃度は、１ｗｔ％〜５０ｗｔ％であると好ましく、１０ｗｔ％〜３０ｗｔ％であるとより好ましく、例えば２５ｗｔ％程度（±１ｗｔ％）である。これによって、アスベスト含有物質中のアスベストと鉱酸とを好適に反応させ、当該アスベストを適切に無害化することができる。また、かかる鉱酸を含むアスベスト処理剤のｐＨは、４以下、好ましくは２以下、例えば１以下であるとより好ましい。
【００２６】
（２）Ｎ−メチル−２−ピロリドン
また、本実施形態に係るアスベスト処理剤には、ラクタム構造を含む５員環の構造を持つ有機化合物であるＮ−メチル−２−ピロリドン（ＮＭＰ）が含まれている。詳しくは後述するが、本実施形態に係るアスベスト処理剤は、当該ＮＭＰが含まれているため、上述した鉱酸とアスベストとの反応を進行させ、アスベストを無害化することができる。
なお、アスベスト処理剤の全質量を１００ｗｔ％とした場合のＮＭＰの濃度は、０．１ｗｔ％〜１０ｗｔ％であると好ましく、１ｗｔ％〜１０ｗｔ％であるとより好ましく、１ｗｔ％〜５ｗｔ％であると特に好ましく、例えば２．５ｗｔ％前後（±１ｗｔ％）に設定される。このように適切な量のＮＭＰを含むアスベスト処理剤を用いることによって、アスベストをより好適に無害化することができる。
【００２７】
（３）フッ化物
そして、本実施形態に係るアスベスト処理剤には、フッ化物が含まれている。かかるフッ化物を含むアスベスト処理剤は、針状結晶構造を有するアスベストの結晶を溶解させることができるため、更に好適にアスベストを無害化することができる。このため、本実施形態に係るアスベスト処理剤は、処理が困難なアモサイトやクロシドライトなどの無害化処理に特に好適に適用することができる。
かかるフッ化物としては、例えば、アンモニア、アルカリ金属又はアルカリ土類金属のフッ化物塩、及びフッ化水素酸からなる群から選択される化合物が挙げられる。このような化合物を含むアスベスト処理剤を用いることによって、より好適にアスベストを無害化することができる。なお、上述したフッ化物の中でも、フッ化アンモニウムやフッ化水素アンモニウムなどが特に好適な一例として挙げられる。
【００２８】
また、アスベスト処理剤の全質量を１００ｗｔ％とした場合のフッ化物の濃度は５ｗｔ％〜２５ｗｔ％であると好ましく、１０ｗｔ％〜２０ｗｔ％であるとより好ましい。このように、フッ化物を適切に含むアスベスト処理剤を用いることによって、アスベストをより好適に無害化することができる。
【００２９】
（４）その他の含有物
また、本実施形態に係るアスベスト処理剤には、上述した鉱酸やＮＭＰ以外に種々の含有物が含まれていてもよい。かかるアスベスト処理剤に含まれ得る含有物としては、例えば、水、シュウ酸、酒石酸、アンモニア、グリコール酸、または、グリオキシル酸やギ酸などのカルボキシル基などが挙げられる。
【００３０】
２．アスベストの無害化処理方法
次に、上述した実施形態に係るアスベスト処理剤を用いた無害化処理方法について説明する。図１は本実施形態に係る無害化処理方法を説明するフロー図である。
【００３１】
（１）アスベスト準備工程
図１に示すように、本実施形態に係る無害化処理方法では、先ず、処理対象であるアスベスト含有物質を用意するアスベスト準備工程Ｓ１０を実施する。本実施形態に係る無害化処理方法の処理対象であるアスベスト含有物質は、少なくとも一種のアスベストを含んでいれば、特に限定されることなく、種々の材料を適用することができる。かかるアスベスト含有物質としては、例えば、アスベストとセメントと水の混合物を吹き付け施工した吹き付けアスベストや、当該混合物を板状に成形したアスベスト含有スレート板、アスベスト含有保温材などの種々の建築構造材が挙げられる。また、本実施形態に係る無害化処理方法は、これらの建築構造材以外の部材も処理対象とすることができる。
【００３２】
上記アスベスト含有物質に含まれるアスベストとしては、クリソタイル（白石綿：Ｍｇ３Ｓｉ２Ｏ５（ＯＨ）４）、アモサイト（茶石綿：（Ｆｅ，Ｍｇ）７Ｓｉ８Ｏ２２（ＯＨ）２）、クロシドライト（青石綿：Ｎａ２Ｆｅ２＋３Ｆｅ２＋２Ｓｉ８Ｏ２２（ＯＨ）２）などが挙げられる。また、本実施形態に係るアスベスト処理方法の対象であるアスベスト含有物質は、これらのアスベストを複数種類含んでいてもよい。なお、アモサイトとクロシドライトは、上述したアスベストの中でも無害化が困難であるという特性を有しているが、本実施形態に係る無害化処理方法を適用することによって、好適に無害化できることが本発明者の試験によって確認されている。
【００３３】
また、アスベスト含有物質には、上述したようなアスベスト以外に種々の不純物が含まれていてもよい。かかる不純物としては、例えば、ブルーサイト（ｂｕｒｕｃｉｔｅ：Ｍｇ（ＯＨ）２）、石英（α−ｑｕａｒｔｚ：ＳｉＯ２）、方解石（ｃａｌｃｉｔｅ：ＣａＣＯ３）、磁鉄鉱（ｍａｇｎｅｔｉｔｅ：Ｆｅ３Ｏ４）、シリカ（ＳｉＯ２）、炭酸カルシウム（ＣａＣＯ３）などが挙げられる。
【００３４】
なお、本実施形態に係る無害化処理方法の処理対象であるアスベスト含有物質は、後述の処理剤接触工程Ｓ４０を実施する前に破砕・粉砕処理が施されていると好ましい。かかる破砕・粉砕処理によって得られた粉末状のアスベスト含有物質を処理対象とすることによって、アスベスト処理剤とアスベスト含有物質との接触面積を大きくし、処理時間の短縮に貢献することができる。
また、このように破砕・粉砕処理が施されたアスベスト含有物質をＸ線回折分析で解析すると、ピークの半値幅が増加することが確認されている。このことから、破砕・粉砕処理が施されたアスベスト含有物質には歪みが生じており、かかる歪みの発生によってアスベスト処理剤とアスベスト含有物質との反応性が更に向上すると解される。
かかるアスベスト含有物質の破砕・粉砕処理には、建材や廃材を破砕・粉砕し得る公知の手段を特に限定することなく用いることができる。例えば、処理対象のアスベスト含有物質のサイズが大きい場合には、ジョークラッシャー、インパクトクラッシャーなどを用いて予め粗粉砕処理を行った後に、ボールミル、振動ミル等を用いた微粉砕処理を行うと好ましい。これによって、粒径が小さな粉末状のアスベスト含有物質を好適に得ることができる。例えば、対象物のほぼ全体が直径数ｍｍ以下（例えば１ｍｍ以下）となるようにアスベスト含有物質を破砕（粉砕）することが好ましい。なお、粉末状のアスベスト含有物質の飛散による周辺環境への悪影響を考慮すると、上述の破砕・粉砕処理は、密閉環境や湿潤環境で実施した方が好ましい。
【００３５】
（２）処理剤準備工程
次に、本実施形態に係る無害化処理方法では、鉱酸とＮＭＰとフッ化物とを含むアスベスト処理剤を用意する（処理剤準備工程Ｓ２０）。
本工程は、鉱酸とＮＭＰとフッ化物とを含むアスベスト処理剤を用意することができれば、その手段は特に限定されない。例えば、上述した鉱酸とＮＭＰとフッ化物とを混合してアスベスト処理剤を調製してもよいし、予め調製されたアスベスト処理剤を別途用意してもよい。また、後述の濾過工程Ｓ５０で回収された使用済みのアスベスト処理剤（残液）の成分を調整して再利用してもよい。
【００３６】
（３）加温工程
また、本実施形態に係る無害化処理方法では、アスベスト含有物質に接触させる前のアスベスト処理剤を加温する加温工程Ｓ３０を実施する。このように、使用前のアスベスト処理剤を予め加温しておくことによって、アスベスト処理剤中の鉱酸の反応性を向上させることができるため、無害化処理に要する時間を短縮することができる。
なお、加温工程Ｓ３０におけるアスベスト処理剤の温度は、５０℃以上に設定すると好ましく、６０℃以上（例えば７０℃）に設定するとより好ましい。一方で、アスベスト処理剤を加温し過ぎると鉱酸の反応性が向上し過ぎて安全上の問題が生じるため、加温工程Ｓ３０を行う場合には、アスベスト処理剤の温度をアスベスト処理剤の沸点未満（例えば、８０℃以下）にする方が好ましい。
なお、本工程においてアスベスト処理剤を加温する手段は、特に限定されず、従来公知の種々の手段を採用することができる。かかる加温手段の一例として、ヒーターやマイクロ波などが挙げられる。
【００３７】
（４）処理剤接触工程
次に、本実施形態に係る無害化処理方法では、アスベスト含有物質とアスベスト処理剤とを接触させる処理剤接触工程Ｓ４０を実施する。本工程を実施することによって、アスベスト含有物質とアスベスト処理剤とが反応し、アスベスト含有物質中のアスベストが無害化される。
ここで、本実施形態のように、鉱酸とＮＭＰとフッ化物を含むアスベスト処理剤を使用すると、アスベスト含有物質中のアスベストを従来よりも好適に無害化できる。特に限定するものではないが、例えば１０ｗｔ％〜３０ｗｔ％の硫酸（Ｈ２ＳＯ４）を鉱酸として含むアスベスト処理剤１００ｍｌに対し、処理対象であるアスベスト量が５ｇ〜５０ｇ程度（例えば１０ｇ〜３０ｇ）となるようにアスベスト含有物質とアスベスト処理剤との量比を調整すると好ましい。
【００３８】
以下、処理対象であるアスベストをアモサイト（茶石綿）とし、アスベスト処理剤中の鉱酸を硫酸とし、フッ化物をフッ化アンモニウムとした場合の反応を例に挙げて説明する。なお、以下の説明は、処理対象のアスベストや鉱酸やフッ化物の種類を限定する意図はなく、ここで開示される無害化処理方法では、アスベストや鉱酸やフッ化物の種類を必要に応じて適宜変更できる。
【００３９】
アモサイトを含むアスベスト含有物質と、硫酸とフッ化アンモニウムを含むアスベスト処理剤とを接触させて反応させた場合、下記の式（１）に示されるような反応が生じると推測される。
Ｍｇ４Ｆｅ３Ｓｉ８Ｏ２２（ＯＨ）２＋７Ｈ２ＳＯ４→４ＭｇＳＯ４＋３ＦｅＳＯ４＋８ＳｉＯ２＋８Ｈ２Ｏ      （１）
しかし、本工程を実施した後のアスベスト含有物質（以下、「処理結果物」という）を本発明者が解析したところ、アモサイトの殆どが無害化されて存在していないにも関わらず、硫酸とフッ化アンモニウムとの混合物とアモサイトとを反応させた際に生じる硫酸マグネシウム（ＭｇＳＯ４）が確認されなかった。そして、かかる処理結果物には、硫酸マグネシウム（ＭｇＳＯ４）の代わりに、カミナイト（ＭｇＳＯ４（Ｍｇ（ＯＨ）２）０．３３（Ｈ２Ｏ）０．３３）が生成されていることが確認された。
このことから、本実施形態に係る無害化処理方法のように、鉱酸とＮＭＰとフッ化物とを含むアスベスト処理剤を使用した場合、鉱酸およびフッ化物を含む混合物とアスベストとの反応促進にＮＭＰが寄与するため、アスベストの無害化反応が更に進行し、アスベストが好適に無害化されるものと推測される。
【００４０】
なお、本工程は、アスベストとアスベスト処理剤とが適切に反応できるように所定の時間継続して実施することが好ましい。具体的には、本実施形態において、アスベスト含有物質とアスベスト処理剤とを接触させる時間は、３０分以上であると好ましく、１時間以上であるとより好ましく、１時間〜２時間程度（例えば１．５時間）であると特に好ましい。アスベスト含有物質とアスベスト処理剤との接触時間をこのように設定することによって、アスベストとアスベスト処理剤とを適切に反応させ、迅速かつ好適にアスベストを無害化することができる。
【００４１】
（５）濾過工程
次に、本実施形態では、処理剤接触工程Ｓ４０を実施した後の処理結果物を濾過する濾過工程Ｓ５０を実施する。かかる濾過工程Ｓ５０には、例えば、加圧濾過器（フィルタープレス）などの所定の濾過装置を特に制限なく使用することができる。
なお、上述したように、本実施形態に係る無害化処理方法では、本工程において分離された使用後のアスベスト処理剤（残液）を回収し、当該回収された残液の成分を調整することによってアスベスト処理剤として再利用することができる。これによって、処理コストの低減や環境への負荷軽減などに貢献することができる。
【００４２】
（６）洗浄・中和工程
そして、本実施形態では、濾過工程Ｓ５０後の処理結果物を洗浄し、中和する洗浄・中和工程Ｓ６０を実施する。この洗浄・中和工程Ｓ６０では、例えば、水などの洗浄液に処理結果物を分散させた後に再び濾過を行うという処理を複数回繰り返すと好ましい。
なお、本工程において使用した洗浄液は、環境への負荷を考慮し、凝集剤や中和剤などの添加や沈殿物の除去などを行う廃液工程Ｓ７０を経て廃棄される。
【００４３】
（７）乾燥工程
そして、本実施形態に係る無害化処理方法では、上述の洗浄工程Ｓ６０を行った後の処理結果物を乾燥させる乾燥工程Ｓ８０が実施される。これによって得られた処理結果物は、確実にアスベストが無害化されているため、人体や環境に悪影響を与えることなく、埋め立てなどの方法によって安全かつ容易に廃棄することができる。
また、本実施形態に係る無害化処理方法によって生じる処理結果物は、石膏を多量に含んでおり、かつ、アスベストが確実に除去されているため、石膏を含む建築材料として再利用することもできる。換言すると、本実施形態に係る無害化処理方法は、石膏を含む建築材料の製造方法として実施することもできる。
【００４４】
ここでは詳細な説明を省略するが、本発明者は、上述の実施形態に係る無害化処理方法を実施した後に、Ｘ線回折と、位相差顕微鏡と、透過型電子顕微鏡（ＴＥＭ）の各々の手法を用い、処理結果物中にアスベスト（例えば、アモサイトやクロシドライト）が存在しているかを確認した結果、何れの手法を用いて確認した場合でも、針状結晶構造を有するアスベストの存在が確認されなかった。
このことから、本実施形態に係る無害化処理方法によれば、鉱酸とＮＭＰとフッ化物とを含むアスベスト処理剤を用いることによって、アスベスト含有物質中のアスベストを迅速かつ確実に無害化し、アスベストによる人体や環境への悪影響の低減に大きく貢献できることが確認された。
【００４５】
２．他の実施形態
以上、本発明の一実施形態に係るアスベストの無害化処理方法について説明した。しかし、ここで開示されるアスベストの無害化処理方法は、上記した実施形態に限定されず、種々の変更を行うことができる。
【００４６】
例えば、図１に示すように、上記した実施形態に係る無害化処理方法では、アスベスト処理剤を予め加温する加温工程Ｓ３０を実施しているが、かかる加温工程Ｓ３０は、必ずしも行われなくてもよい。具体的には、常温のアスベスト処理剤を用いた場合でも、アスベスト含有物質中のアスベストを適切に無害化することができる。但し、鉱酸の反応性が指数関数的に向上するため、上述した実施形態のようにアスベスト処理剤を予め加温した方が好ましい。また、上述した実施形態のように、加温工程と処理剤接触工程とを別途設ける必要もなく、例えば、処理剤接触工程を実施している間にアスベスト処理剤を加温してもよい。
【００４７】
また、上記した実施形態では、処理剤接触工程Ｓ４０を実施した後に、濾過工程Ｓ５０、洗浄工程Ｓ６０、廃液工程Ｓ７０、乾燥工程Ｓ８０を実施している。
しかし、ここで開示される無害化処理方法は、アスベスト含有物質を用意する工程（アスベスト準備工程）と、鉱酸とＮＭＰとフッ化物とを含むアスベスト処理剤を用意する工程（処理剤準備工程）と、当該アスベスト処理剤をアスベスト含有物質と接触させる工程（処理剤接触工程）とを包含していればよく、これらを除く工程については、処理設備や処理環境に応じて適宜変更することができる。
【００４８】
［試験例］
以下、本発明に関するいくつかの試験例を説明する。なお、以下の試験例は、本発明を限定することを意図したものではない。
【００４９】
［第１の試験］
本試験においては、鉱酸とＮ−メチル−２−ピロリドンとフッ化物を含むアスベスト処理剤を用いて、アスベスト含有物質中のアスベストの無害化処理を行い、処理結果物の組成を調査した。
【００５０】
１．無害化処理の手順
本試験では、先ず、水を溶媒とし、２５ｗｔ％の硫酸と、２５ｍｇ／ＬのＮＭＰと、１０％フッ化アンモニウムとを含むアスベスト処理剤を調製し、当該アスベスト処理剤を７０℃に加温した。次に、アモサイトを主成分として含む粒径数ｍｍ以下（概ね１ｍｍ以下）に調整させた粉末状のアスベスト含有物質（以下、「アモサイト標準試料」と称する）を用意し、当該アモサイト標準試料とアスベスト処理剤とを混合し、撹拌しながら２時間保持した。その後、混合液に対して遠心分離を行い、沈殿した固形の処理結果物（残渣物）を採集し、当該処理結果物を水で洗浄した後に乾燥させた。
【００５１】
２．評価試験
本試験では、上述の無害化処理を行った結果得られた処理結果物の組成を、以下の評価試験によって調査した。
【００５２】
本評価試験では、無害化処理前のアモサイト標準試料と、無害化処理後の処理結果物とに対してX線回折分析を実施し、各々に含まれている化合物を分析した。このX線回折分析においては、リガク社製のＸ線回折装置（Ｕｌｔｉｍａ  ＩＸ型）を使用し、Ｃｕ−Ｋα線を生じさせる銅対陰極管球をＸ線源として用いた。そして、管電圧を４０ｋＶ、管電流を４０ｍＡに設定してX線回折分析を行い、観察されたＸ線回折ピークをＸ線回折データベースソフト（ＩＣＣＤ：Ｉｎｔｅｒｎａｔｉｏｎａｌ  ｃｅｎｔｅｒ  ｆｏｒ  Ｄｉｆｆｒａｃｔｉｏｎ  ｄａｔｅ）を用いて同定した。第１の試験で用いたアモサイト標準試料のＸ線回折分析結果を図２に示し、第１の試験における無害化処理後の処理結果物のX線回折分析結果を図３に示す。なお、本明細書で示すＸ線回折分析の結果は、回折強度の弱いピークを正確に確認するために、縦軸を対数目盛りとしている。
【００５３】
図２に示すように、無害化処理前のアモサイト標準試料には、１０．６°、２７．３°、２９．１°にアモサイトに由来する強いピークが確認された（図２中の「Ａ」参照）。
一方、図３に示す無害化処理後の処理結果物のＸ線回折分析の結果においては、上述したようなアモサイトに由来するピークが消失するという驚くべき結果が得られた。このことから、硫酸（鉱酸）とＮＭＰとフッ化物とを含むアスベスト処理剤を用いることによって、無害化が困難なアモサイトであっても好適に無害化できることが確認された。
そして、無害化処理後の処理結果物では、ＭｇＨ２（ＳＯ４）２Ｈ２Ｏに由来するピーク（図３中の「Ｍ」参照）と、ＳｉＯ２に由来するピーク（図３中の「Ｓ」参照）が確認された。一般に、硫酸とフッ化アンモニウムとの混合物をアモサイトと反応させた場合、処理結果物に硫酸マグネシウム（ＭｇＳＯ４）が含まれると推測される。
しかし、本試験例では、無害化処理後の処理結果物に、硫酸マグネシウムが含まれていなかった（硫酸マグネシウムに由来する２４．６°、２５．２°、３３．４°、３６．７°のピークが確認されなかった）。このことから、鉱酸とフッ化物との混合物とアスベストとをＮＭＰの存在下で反応させると、アスベストの無害化反応が更に進行すると推測できる。
【００５４】
［第２の試験］
本試験では、アスベスト処理剤とアスベスト含有物質との接触時間に関する実験を行った。
【００５５】
１．各サンプルの説明
（１）例１
例１では、２５ｗｔ％の硫酸と、２．５ｍｇ／ＬのＮＭＰと、１０％フッ化アンモニウムを含むアスベスト処理剤を使用し、アスベスト含有物質（アモサイト標準試料）に含まれるアモサイトの無害化を行った。ここでは、アスベスト処理剤とアスベスト含有物質との接触時間（混合後の保持時間）を１０分に設定した。なお、その他の処理手順は、上述した第１の試験と同条件に設定した。
【００５６】
（２）例２
例２では、アスベスト処理剤とアモサイト標準試料との接触時間を３０分に変更した点を除いて、例１と同じ条件でアモサイト標準試料中のアモサイトの無害化処理を行った。
【００５７】
（３）例３
例３では、アスベスト処理剤とアモサイト標準試料との接触時間を１時間に変更した点を除いて、例１と同じ条件でアモサイト標準試料中のアモサイトの無害化処理を行った。
【００５８】
（４）例４
例４では、アスベスト処理剤とアモサイト標準試料との接触時間を２時間に変更した点を除いて、例１と同じ条件でアモサイト標準試料中のアモサイトの無害化処理を行った。
【００５９】
（５）例５
例５では、アスベスト処理剤とアモサイト標準試料との接触時間を４時間に変更した点を除いて、例１と同じ条件でアモサイト標準試料中のアモサイトの無害化処理を行った。
【００６０】
２．評価試験
本試験では、例１〜例５の無害化処理後の処理結果物に対してＸ線回折分析を実施した。なお、Ｘ線回折分析の条件は、上述の第１の試験と同じ条件に設定した。
図４は無害化処理前のアモサイト標準試料のＸ線回折分析の結果である。また、図５〜図９は、例１〜例５の各例の無害化処理後の処理結果物のＸ線回折分析の結果である。
【００６１】
先ず、図４に示すように、無害化処理前のアモサイト標準試料にＸ線回折分析を行った結果、本試験で使用したアモサイト標準試料には、アモサイト（図４中の「Ａ」参照）の他に、ＣａＣＯ３（図中の「Ｃａ」参照）が不純物として含まれていることが確認された。
【００６２】
そして、図５〜図９に示すように、硫酸とＮＭＰとフッ化物とを含むアスベスト処理剤で無害化処理を行った例１〜例５では、何れにおいても、上記無害化処理前のアモサイト標準試料と比べてアモサイトに由来するピークの強度が低減すると共に、ＭｇＨ２（ＳＯ４）２Ｈ２Ｏが生成されていることが確認された（図５〜図９中の「Ｍ２」参照）。
また、図５〜図９に示すように、例１〜例５では、上述したＭｇＨ２（ＳＯ４）２Ｈ２Ｏ以外に、ＣａＳＯ４（図中の「Ｃａ１」参照）、ＣａＳＯ４（Ｈ２Ｏ）２（図中の「Ｃａ２」参照）、ＣａＳｉ３Ｏ９（図中の「Ｃａ４」参照）、ＳｉＯ２（図中の「Ｓ」参照）などが確認された。
【００６３】
また、アスベスト処理剤とアモサイト標準試料との接触時間が異なる例１〜例５を比較すると、当該接触時間が長くなるに従ってアモサイトに由来するピーク（例えば、１０．６°、２７．３°、２９．１°のピーク）の強度が低減することが確認された。そして、接触時間を２時間以上に設定した例４および例５では、アモサイトに由来するピークがほぼ消失していた。このことから、鉱酸とＮＭＰとフッ化物を含むアスベスト処理剤を使用する場合には、アスベスト処理剤とアスベスト含有物質との接触時間を２時間以上に設定することによって、アモサイトを確実に無害化できることが確認できた。
【００６４】
次に、本試験では、使用後のアスベスト処理剤に含まれる化合物の特定を行った。具体的には、例４で使用したアスベスト処理剤をフィルター（目開き：５μｍ）で吸引濾過して得られた液体を乾燥させ、乾燥後の固形分（アスベスト処理剤の残渣）に対してＸ線回折分析を実施した。なお、Ｘ線回折分析の条件は、上述の第１の試験と同条件に設定した。かかるアスベスト処理剤の残渣のＸ線回折分析の結果を図１０に示す。
【００６５】
図１０に示すように、使用後のアスベスト処理剤には、ＭｇＨ２（ＳＯ４）２Ｈ２Ｏと、硫酸カルシウム（ＣａＳＯ４）と、その水和物（（ＣａＳＯ４（Ｈ２Ｏ）２）が含まれていることが確認された。また、使用後のアスベスト処理剤においても、アスベスト（アモサイト）は確認されなかった。
【００６６】
［第３の試験］
本試験においては、処理対象として、クロシドライトを主成分として含むアスベスト含有物質を用いた場合の無害化処理の結果を調べた。
【００６７】
１．無害化処理の手順
本試験では、先ず、２５ｗｔ％の硫酸と、２５ｍｇ／ＬのＮＭＰと、２０％フッ化アンモニウムとを含むアスベスト処理剤を調製し、当該アスベスト処理剤を７０℃に加温した。次に、クロシドライトを主成分として含む粒径数ｍｍ以下（概ね１ｍｍ以下）の粉末状のアスベスト含有物質（以下、「クロシドライト標準試料」と称する）を用意し、当該クロシドライト標準試料とアスベスト処理剤とを混合し、撹拌しながら２時間保持した。その後、混合液に対して遠心分離を行い、沈殿した固形の処理結果物（残渣物）を採集し、当該処理結果物を水で洗浄した後に乾燥させた。
【００６８】
２．評価試験
本試験では、無害化処理前のクロシドライト標準試料と、無害化処理後の処理結果物とに対してX線回折分析を実施し、各々に含まれている化合物を分析した。なお、Ｘ線回折分析の条件は、上述の第１の試験と同じ条件に設定した。第３の試験で用いたクロシドライト標準試料のＸ線回折分析結果を図１１に示し、第３の試験における無害化処理後の処理結果物のX線回折分析結果を図１２に示す。
【００６９】
図１１に示すように、無害化処理前のクロシドライト標準試料には、１０．５°、２８．７°、３３．８°にクロシドライトに由来する強いピークが確認された（図１１中の「Ｃ」参照）。
一方、図１２に示す無害化処理後の処理結果物のＸ線回折分析の結果においては、上述したようなクロシドライトに由来するピークが消失していた。そして、無害化処理後の処理結果物では、（ＮＨ４）２ＳｉＦ６（図１２中の「Ｎ」参照）と、（ＮＨ４）２ＮａＦｅＦ６（図１２中の「Ｎ２」参照）と、ＦｅＳＯ３（Ｈ２Ｏ）３（図１２中の「Ｆｅ」参照）とが確認された。このことから、硫酸（鉱酸）とＮＭＰとフッ化物とを含むアスベスト処理剤は、上記したアモサイトだけでなく、クロシドライトも好適に無害化できることが確認された。
【００７０】
［第４の試験］
本試験においては、アスベスト処理剤とクロシドライト標準試料との接触時間に関する実験を行った。
【００７１】
１．各サンプルの説明
（１）例６
例６では、無害化処理の対象として、クロシドライトを含有するクロシドライト標準試料を用いた点と、フッ化アンモニウムの濃度を２０ｗｔ％にした点とを除き、上述した第２の試験の例１と同じ条件に設定し、クロシドライト標準試料中のクロシドライトの無害化処理を行った。
【００７２】
（２）例７
例７では、アスベスト処理剤とクロシドライト標準試料との接触時間を３０分に変更した点を除いて、例６と同じ条件でクロシドライト標準試料中のクロシドライトの無害化処理を行った。
【００７３】
（３）例８
例８では、アスベスト処理剤とクロシドライト標準試料との接触時間を１時間に変更した点を除いて、例６と同じ条件でクロシドライト標準試料中のクロシドライトの無害化処理を行った。
【００７４】
（４）例９
例９では、アスベスト処理剤とクロシドライト標準試料との接触時間を２時間に変更した点を除いて、例６と同じ条件でクロシドライト標準試料中のクロシドライトの無害化処理を行った。
【００７５】
（５）例１０
例１０では、アスベスト処理剤とクロシドライト標準試料との接触時間を４時間に変更した点を除いて、例６と同じ条件でクロシドライト標準試料中のクロシドライトの無害化処理を行った。
【００７６】
２．評価試験
（１）処理結果物の分析
本試験では、上述した第１の試験と同様の手順で、無害化処理後のクロシドライト標準試料（処理結果物）に対してＸ線回折分析を実施した。図１３は第４の試験で使用したクロシドライト標準試料に対するＸ線回折分析の結果であり、図１４〜図１８は例６〜例１０の各例の無害化処理後の反応結果物のＸ線回折分析の結果である。
【００７７】
先ず、図１３に示すように、無害化処理前のクロシドライト標準試料にＸ線回折分析を行った結果、本試験で使用したクロシドライト標準試料には、クロシドライト（図１７中の「Ｃ」参照）の他に、β−ＳｉＯ２（図１３中の「Ｓ」参照）と、Ｃａ（ＣＯ３）（図１３中の「Ｃａ」参照）と、Ｃａ５（ＳｉＯ４）２ＯＨ２（図１３中の「Ｃａ５」参照）とが不純物として含まれていることが確認された。
【００７８】
そして、図１４〜図１８に示すように、例６〜例１０では、クロシドライトに由来するピーク（１０．５°、２８．７°、３３．８°）の強度が低減していることが確認された。特に処理時間を２時間以上に設定した例９と例１０では、クロシドライトに由来するピークが大きく低減していた。
【００７９】
（２）使用後のアスベスト処理剤の分析
また、本試験では、使用後のアスベスト処理剤に含まれる化合物の特定を行った。上述した第２の試験と同様の条件の下で、アスベスト処理剤を吸引濾過して得られた液体を乾燥させ、乾燥後の固形分（アスベスト処理剤の残渣）に対してＸ線回折分析を実施した。かかるアスベスト処理剤の残渣のＸ線回折分析の結果を図１９に示す。なお、本試験では、例９で使用したアスベスト処理剤に対して分析を行った。
【００８０】
図１９に示すように、例９において使用したアスベスト処理剤には、ＭｇＨ２（ＳＯ４）２Ｈ２Ｏ（図１９中の「Ｍ２」参照）と、（ＮＨ４）２ＳｉＦ６（図１９中の「Ｎ」参照）と、（ＮＨ４）３Ｈ（ＳＯ４）２が含まれていることが確認された。また、ＴＥＭ観察の結果、使用後のアスベスト処理剤中にも、アスベスト（クロシドライト）は確認されなかった。
【００８１】
以上、本発明の具体例を詳細に説明したが、これらは例示にすぎず、請求の範囲を限定するものではない。請求の範囲に記載の技術には、以上に例示した具体例を様々に変形、変更したものが含まれる。
【符号の説明】
【００８２】
Ｓ１０  アスベスト準備工程
Ｓ２０  処理剤準備工程
Ｓ３０  加温工程
Ｓ４０  処理剤接触工程
Ｓ５０  濾過工程
Ｓ６０  洗浄・中和工程
Ｓ７０  廃液工程
Ｓ８０  乾燥工程
【図１】
2019171299.tif 000003
【図２】
2019171299.tif 000004
【図３】
2019171299.tif 000005
【図４】
2019171299.tif 000006
【図５】
2019171299.tif 000007
【図６】
2019171299.tif 000008
【図７】
2019171299.tif 000009
【図８】
2019171299.tif 000010
【図９】
2019171299.tif 000011
【図１０】
2019171299.tif 000012
【図１１】
2019171299.tif 000013
【図１２】
2019171299.tif 000014
【図１３】
2019171299.tif 000015
【図１４】
2019171299.tif 000016
【図１５】
2019171299.tif 000017
【図１６】
2019171299.tif 000018
【図１７】
2019171299.tif 000019
【図１８】
2019171299.tif 000020
【図１９】
2019171299.tif 000021